(57)【要約】【課題】真空雰囲気を維持したまま、多数の基板の薄膜の膜厚を成膜中に測定する。【解決手段】真空槽１２内に複数のサンプル板１６を配置し、基板の成膜面に薄膜を成長させる際に、サンプル板１６の検出面６１にも薄膜を成長させ、サンプル板１６表面に測定光を照射して薄膜の膜厚測定を行うことができる。サンプル板１６には金属電極が不要であり、高温に加熱することができるので、検出面６１に形成された薄膜を加熱して除去し、サンプル板１６を再使用することができる。その結果、真空雰囲気を維持したまま、多数枚数の基板に対する薄膜の膜厚測定を行うことができる。真空雰囲気内に複数のサンプル板１６を用意し、薄膜が形成されたサンプル板１６を加熱する間に別のサンプル板１６によって膜厚測定を行うと、薄膜除去の待ち時間は生じない。【選択図】図１
2013014798.tif 000002
【特許請求の範囲】
【請求項１】
真空槽と、
前記真空槽内に配置され、複数の放出孔が設けられた放出装置とを有し、
前記真空槽内に搬入された成膜対象物の表面に、前記放出孔から放出された材料蒸気が到達し、薄膜が形成される真空蒸着装置であって、
前記真空槽内に配置され、前記材料蒸気が到達する成膜場所に配置されると、検出面に前記薄膜が成長する一又は複数のサンプル板と、
前記成膜場所に位置する前記サンプル板の前記検出面に測定光を照射する送光装置と、
前記サンプル板の前記検出面に照射された後の前記測定光を受光する受光装置と、
前記受光装置が受光した前記測定光の物理特性から、前記薄膜の膜厚を算出する膜厚算出装置と、
前記サンプル板を加熱し、前記検出面上に形成された前記薄膜を蒸発させる薄膜除去用加熱装置とを有する真空蒸着装置。
【請求項２】
前記成膜場所に位置する前記サンプル板を、前記成膜場所以外の場所に移動させる移動装置が設けられた請求項１記載の真空蒸着装置。
【請求項３】
前記薄膜除去用加熱装置は、前記成膜場所とは異なる場所である加熱場所に位置する前記サンプル板を加熱するように構成された請求項２記載の真空蒸着装置。
【請求項４】
前記加熱場所に面する位置には防着容器が設けられ、前記加熱場所に位置する前記サンプル板は、前記検出面が前記防着容器の底面に向けられて、前記検出面の裏面から加熱される請求項１乃至請求項３のいずれか１項記載の真空蒸着装置。
【請求項５】
前記サンプル板を複数有し、前記移動装置は、前記成膜場所とは異なる場所に位置する前記サンプル板を、前記成膜場所に移動させることができるように構成された請求項２乃至請求項４のいずれか１項記載の真空蒸着装置。
【請求項６】
前記加熱場所と前記成膜場所にそれぞれ前記サンプル板を位置させ、
前記加熱場所に位置する前記サンプル板を加熱しながら、前記成膜場所に位置する前記サンプル板に前記材料蒸気を到達させることができるように構成された請求項５記載の真空蒸着装置。
【請求項７】
前記移動装置は、前記薄膜除去用加熱装置で加熱され、前記成膜場所以外の場所に位置する前記サンプル板を、前記成膜場所に移動させることができるように構成された請求項６記載の真空蒸着装置。
【請求項８】
前記サンプル板を冷却する冷却装置を有し、
前記移動装置は、前記加熱場所に位置する前記サンプル板を、冷却場所に移動させることができるように構成された請求項６又は請求項７のいずれか１項記載の真空蒸着装置。
【請求項９】
前記放出装置は、前記放出孔のうちに、前記成膜場所に配置された前記サンプル板と対面して前記材料蒸気を放出する前記サンプル板用の放出孔を有する請求項１乃至請求項８のいずれか１項記載の真空蒸着装置。
【請求項１０】
前記成膜対象物は、前記真空槽内で移動しながら前記薄膜が形成される請求項１乃至請求項９のいずれか１項記載の真空蒸着装置。
【請求項１１】
放出装置から真空雰囲気中に材料蒸気を放出させ、複数の基板の成膜面に前記材料蒸気を到達させ、前記成膜面に薄膜を成長させると共に、
前記真空雰囲気中にサンプル板を配置しておき、前記サンプル板の検出面に前記材料蒸気を到達させ、前記検出面に前記薄膜を成長させ、前記検出面上の前記薄膜の膜厚を測定しながら、前記成膜面の膜厚を成長させる薄膜製造方法であって、
前記成膜面に前記薄膜を形成した後、前記サンプル板を加熱して前記検出面に形成された前記薄膜を蒸発させて除去し、前記検出面を露出させて前記検出面に前記薄膜の成長を開始した時以後、前記薄膜を形成した前記基板とは別の基板に前記薄膜の成長を開始させる薄膜製造方法。
【請求項１２】
前記薄膜が形成された前記サンプル板を加熱して前記薄膜を蒸発させている間には、別の前記サンプル板の前記成膜面に前記材料蒸気を到達させて前記薄膜を成長させながら、前記薄膜が形成されていない前記基板の前記成膜面への前記薄膜の成長を開始させる請求項１１記載の薄膜製造方法。
【請求項１３】
前記薄膜を除去した前記サンプル板を冷却媒体が流れる冷却装置に接触させて冷却した後、該サンプル板の前記検出面に前記薄膜の成長を開始させる請求項１１又は請求項１２のいずれか１項記載の薄膜製造方法。 
【発明の詳細な説明】
【技術分野】
【０００１】
本発明は、薄膜を成膜する技術に関し、特に、成膜速度を検出しながら薄膜を成長させる技術に関する。
【背景技術】
【０００２】
真空を利用した薄膜の形成技術は広い分野で用いられている。
例えば、図９を参照し、符号１０２は、従来技術の有機薄膜形成装置を示している。
この薄膜形成装置１０２は、真空槽１１２を有しており、真空槽１１２の内部の底壁側には放出装置１１５が配置され、天井側には基板ホルダ１３５が配置されている。
【０００３】
放出装置１１５は円筒状の容器１５１と、容器１５１内部に配置された有機材料１５５とを有しており、真空槽１１２内を真空排気し、容器の外周に巻回された材料加熱装置１５６に通電して発熱させ、容器１５１と有機材料１５５とを加熱すると、有機材料１５５が蒸発温度以上に昇温すると有機材料１５５から蒸気が生成される。
【０００４】
基板ホルダ１３５には、成膜対象物１３６が配置されており、放出装置１１５と基板ホルダ１３５に保持された成膜対象物１３６との間には、シャッター１３７が配置されており、有機材料１５５から生成された蒸気が放出装置１１５から放出装置１１５の外部に放出されると、蒸気の進行がシャッター１３７で遮られる。
【０００５】
この状態では、蒸気は真空槽１１２内に放出されず、成膜対象物１３６表面には到達しないようになっており、放出装置１１５内で蒸気が安定して生成されるようになった後、シャッター１３７が開けられ、蒸気は真空槽１１２の内部に放出され、基板ホルダ１３５に保持された成膜対象物１３６に到着する。この状態では、成膜対象物１３６の表面に薄膜が成長する。
【０００６】
この薄膜形成装置１０２は、膜厚測定装置１１７が設けられている。
膜厚測定装置１１７は、制御装置１７０と、制御装置１７０に接続されたサンプル板１６０とを有している。サンプル板１６０は、真空槽１１２内の成膜対象物１３６の側方位置に配置され、制御装置１７０は真空槽１１２の外部に配置されている。
【０００７】
シャッター１３７が開けられると、真空槽１１２内に放出された蒸気はサンプル板１６０にも到着し、サンプル板１６０表面にも薄膜が成長する。
サンプル板１６０は水晶振動子で構成されており、水晶振動子の両面に形成された二枚の電極間に交流電圧を印加して固有の共振周波数を測定できるように構成されている。
【０００８】
水晶振動子の固有の共振周波数は、表面に形成される薄膜の膜厚によって変化する性質を有しており、制御装置１７０によって水晶振動子の共振周波数を測定すると、サンプル板１６０表面に形成された薄膜の膜厚を算出し、サンプル板１６０と一緒に蒸気が到達している成膜対象物１３６表面の薄膜の膜厚値に換算することができる。
【０００９】
そして、成膜対象物１３６表面の薄膜の膜厚を検出しながら、薄膜を成長させ、成膜対象物１３６表面に所定膜厚の薄膜が形成されたことが検出されると、シャッター１３７が閉じられ、基板ホルダ１３５に保持された成膜対象物１３６は真空槽１１２の外部に搬出され、未成膜の成膜対象物１３６が基板ホルダ１３５に保持されて薄膜形成が再開される。
【００１０】
このようなサンプル板１６０と制御装置１７０によれば、膜厚の増加速度から、放出装置１１５内での蒸気生成速度が求められるので、蒸気生成速度が一定になるように、材料加熱装置１５６への通電量を制御することもできる。
【先行技術文献】
【特許文献】
【００１１】
【特許文献１】特開２００８−２０２９６９号公報
【発明の概要】
【発明が解決しようとする課題】
【００１２】
しかしながら上記のように、サンプル板１６０を用いた膜厚測定装置１１７では、多数枚数の成膜対象物１３６表面に薄膜を形成すると、サンプル板１６０表面の薄膜は成膜した成膜対象物１３６の個数と同数層積層され、表面の薄膜が厚くなってしまう。
【００１３】
サンプル板１６０は、表面に形成される薄膜の重量が増加すると、成長する薄膜の膜厚増加量と固有周波数変化との関係が薄膜重量が小さいときとは異なった値となり、膜厚測定値の誤差が大きくなる。
従って、誤差が大きくなる前に、新しいサンプル板１６０に交換する必要があり、真空槽１１２が大気に解放して交換されると、高真空雰囲気に復帰するまでに長時間を要するという問題がある。
【００１４】
本発明は上記従来技術の不都合を解決するために創作されたものであり、その目的は、真空槽１１２内を大気に曝すことなく、多数の成膜対象物１３６に成長する薄膜の膜厚を測定する技術を提供することにある。
【課題を解決するための手段】
【００１５】
上記課題を解決するために、本発明は、真空槽と、前記真空槽内に配置され、複数の放出孔が設けられた放出装置とを有し、前記真空槽内に搬入された成膜対象物の表面に、前記放出孔から放出された材料蒸気が到達し、薄膜が形成される真空蒸着装置であって、前記真空槽内に配置され、前記材料蒸気が到達する成膜場所に配置されると、検出面に前記薄膜が成長する一又は複数のサンプル板と、前記成膜場所に位置する前記サンプル板の前記検出面に測定光を照射する送光装置と、前記サンプル板の前記検出面に照射された後の前記測定光を受光する受光装置と、前記受光装置が受光した前記測定光の物理特性から、前記薄膜の膜厚を算出する膜厚算出装置と、前記サンプル板を加熱し、前記検出面上に形成された前記薄膜を蒸発させる薄膜除去用加熱装置とを有する真空蒸着装置である。
また、本発明は、前記成膜場所に位置する前記サンプル板を、前記成膜場所以外の場所に移動させる移動装置が設けられた真空蒸着装置である。
また、本発明は、前記薄膜除去用加熱装置は、前記成膜場所とは異なる場所である加熱場所に位置する前記サンプル板を加熱するように構成された真空蒸着装置である。
また、本発明は、前記加熱場所に面する位置には防着容器が設けられ、前記加熱場所に位置する前記サンプル板は、前記検出面が前記防着容器の底面に向けられて、前記検出面の裏面から加熱される真空蒸着装置である。
また、本発明は、前記サンプル板を複数有し、前記移動装置は、前記成膜場所とは異なる場所に位置する前記サンプル板を、前記成膜場所に移動させることができるように構成された真空蒸着装置である。
また、本発明は、前記加熱場所と前記成膜場所にそれぞれ前記サンプル板を位置させ、前記加熱場所に位置する前記サンプル板を加熱しながら、前記成膜場所に位置する前記サンプル板に前記材料蒸気を到達させることができるように構成された真空蒸着装置である。
また、本発明は、前記移動装置は、前記薄膜除去用加熱装置で加熱され、前記成膜場所以外の場所に位置する前記サンプル板を、前記成膜場所に移動させることができるように構成された真空蒸着装置である。
また、本発明は、前記サンプル板を冷却する冷却装置を有し、前記移動装置は、前記加熱場所に位置する前記サンプル板を、冷却場所に移動させることができるように構成された真空蒸着装置である。
また、本発明は、前記放出装置は、前記放出孔のうちに、前記成膜場所に配置された前記サンプル板と対面して前記材料蒸気を放出する前記サンプル板用の放出孔を有する真空蒸着装置である。
また、本発明は、前記成膜対象物は、前記真空槽内で移動しながら前記薄膜が形成される真空蒸着装置である。
また、本発明は、放出装置から真空雰囲気中に材料蒸気を放出させ、複数の基板の成膜面に前記材料蒸気を到達させ、前記成膜面に薄膜を成長させると共に、前記真空雰囲気中にサンプル板を配置しておき、前記サンプル板の検出面に前記材料蒸気を到達させ、前記検出面に前記薄膜を成長させ、前記検出面上の前記薄膜の膜厚を測定しながら、前記成膜面の膜厚を成長させる薄膜製造方法であって、前記成膜面に前記薄膜を形成した後、前記サンプル板を加熱して前記検出面に形成された前記薄膜を蒸発させて除去し、前記検出面を露出させて前記検出面に前記薄膜の成長を開始した時以後、前記薄膜を形成した前記基板とは別の基板に前記薄膜の成長を開始させる薄膜製造方法である。
また、本発明は、前記薄膜が形成された前記サンプル板を加熱して前記薄膜を蒸発させている間には、別の前記サンプル板の前記成膜面に前記材料蒸気を到達させて前記薄膜を成長させながら、前記薄膜が形成されていない前記基板の前記成膜面への前記薄膜の成長を開始させる薄膜製造方法である。
また、本発明は、前記薄膜を除去した前記サンプル板を冷却媒体が流れる冷却装置に接触させて冷却した後、該サンプル板の前記検出面に前記薄膜の成長を開始させる薄膜製造方法である。
【発明の効果】
【００１６】
本発明に用いるサンプル板では、薄膜が成長中の検出面に測定光を照射し、照射された測定光の物理特性を測定して、成長中の薄膜の膜厚を求めることができる。
サンプル板は電極が不要であり、金属の薄膜は形成されていないので、サンプル板を高温に加熱することができ、検出面上の薄膜を蒸発させて除去することができる。
従って、サンプル板は薄膜成長と薄膜除去とを繰り返すことができるので、検出面が露出するサンプル板を用いて薄膜の膜厚測定を繰り返し開始することができる。
【００１７】
複数のサンプル板が真空雰囲気中に配置されていると、検出面の薄膜が蒸発（昇華を含む）除去されているサンプル板とは別のサンプル板を用いて薄膜の膜厚測定を行うことができるので、真空槽内の真空雰囲気を維持したまま、サンプル板の交換を行って、真空槽内部を大気に曝さずに、多数枚数の基板の薄膜の膜厚を成長中に測定することができる。
【図面の簡単な説明】
【００１８】
【図１】本発明の第一例の真空蒸着装置の内部平面図
【図２】基板を成膜している本発明の第一例の真空蒸着装置の内部平面図
【図３】図２のＡ−Ａ切断線断面図
【図４】（ａ）、（ｂ）：図２のＢ−Ｂ切断線断面図
【図５】本発明の第二例の真空蒸着装置の内部平面図
【図６】図５のＣ−Ｃ切断線断面図
【図７】本発明の第三例の真空蒸着装置の内部側面図
【図８】本発明の第三例の真空蒸着装置の使用方法を説明するための図
【図９】従来の真空蒸着装置の内部断面図
【発明を実施するための形態】
【００１９】
図１、３の符号２ａは、本発明の第一例の真空蒸着装置を示している。
この真空蒸着装置２ａは、真空槽１２を有しており、真空槽１２の内部には、放出装置１５ａが配置されている。
【００２０】
放出装置１５ａは、複数の放出孔５２を有している。放出装置１５ａは、内部が中空の容器本体５１ａを有しており、放出孔５２は、容器本体５１ａの一面である放出面に設けられている。各放出孔５２は、容器本体５１ａの中空の部分５４に接続されており、中空の部分５４に材料蒸気が充満すると、各放出孔５２から真空槽１２内に材料蒸気が放出されるように構成されている。
【００２１】
ここでは、容器本体５１ａの中空の部分５４には、有機化合物から成る蒸発材料５５が配置されている。容器本体５１ａの周囲には材料加熱装置５６が取り付けられており、真空槽１２の外部に配置された材料加熱装置用電源（不図示）によって材料加熱装置５６に通電して発熱させると、容器本体５１ａと共に蒸発材料５５が加熱され、蒸発材料５５が蒸発温度以上の温度に昇温すると蒸発材料５５から材料蒸気が発生し、有機化合物の蒸気が、材料蒸気として中空の部分５４に充満し、放出孔５２から放出される。
成膜対象物である基板が真空槽１２内に搬入され、真空槽１２内に放出された材料蒸気が基板に到達すると、到達した部分に薄膜が成長する。
【００２２】
薄膜の形成工程について説明すると、真空槽１２には、真空槽１２内に基板を搬入する搬入口２１と、真空槽１２内の基板を真空槽１２の外部に搬出する搬出口２２とが設けられており、先ず、真空槽１２に接続された真空排気系１１を動作させ、真空槽１２内を真空雰囲気にした後、その真空雰囲気を維持した状態で、搬入口２１から真空槽１２内に基板を搬入する。
【００２３】
真空槽１２の内部には、搬入口２１から搬出口２２に基板を搬送する搬送装置１４が設けられており、搬送装置１４が真空槽１２内で基板を移動させる搬送経路は、予め真空槽１２内に設定されている。
基板は、ここでは長方形であり、搬入された基板は、四辺の内の平行な二辺の一方を先頭にし、他方を後尾として移動されるように搬送装置１４に配置され、真空槽１２内を移動される。
【００２４】
容器本体５１ａは、細長い形状である。容器本体５１ａは、その長手方向が、搬送経路に沿って移動する基板の移動方向に対して直交するように配置されている。
基板は、搬送経路に沿った移動を開始した後、先ず、基板の先頭の辺が容器本体５１ａの放出面と対面する位置に到着する。
そして、基板は、基板の成膜面が放出孔５２と対面しながら移動し、後尾の辺が容器本体５１ａを通過する。
【００２５】
図２の符号３１は、放出装置１５ａの放出孔５２と対面しながら移動している基板を示しており、図３は図２のＡ−Ａ切断線断面図である。
搬入された基板３１が移動を開始する際には、移動開始前から放出孔５２から蒸気が放出されており、基板３１の成膜面３８が放出孔５２と対面しながら移動し、基板３１の後尾の辺が放出孔５２と対面する位置を通過すると、放出孔５２から放出された蒸気は、成膜面３８の先頭の辺から後尾の辺まで到達する。
【００２６】
先頭と後尾の辺の長さを基板３１の幅とすると、容器本体５１ａの長手方向は、基板３１の幅よりも長くされている。
基板３１が放出装置１５ａと対面する際には、基板３１の幅方向両端の二辺よりも基板３１の外側に、放出装置１５ａの両端がそれぞれはみ出している。
【００２７】
放出孔５２は、容器本体５１ａの長手方向に沿って、一列又は複数列に配置されており、放出孔５２は、基板３１と容器本体５１ａとが対面する部分と、基板３１の外側にはみ出した部分との両方に設けられている。
従って、放出孔５２から放出される材料蒸気は、基板３１の成膜面３８では、基板３１の幅と同じ長さの帯状の領域に材料蒸気が到達するようになっている。
【００２８】
各放出孔５２から放出される材料蒸気は真空槽１２内を移動する際に広がるようになっており、その広がる距離よりも放出孔５２間の距離は短くされており、基板３１の幅方向の範囲の外側にも放出孔５２が配置されているから、基板３１の成膜面３８の帯状の範囲のどの位置でも、少なくとも二個以上の放出孔５２から放出された蒸気が到達するようになっている。
【００２９】
基板３１が放出孔５２と対面する位置を通過することで、その帯状の領域が、基板３１の成膜面３８の先頭から後尾まで相対的に移動し、成膜面３８の全部に薄膜が均一の膜厚に成長する。
従って、放出装置１５ａからの材料蒸気の放出量と、基板３１の移動速度を設定して基板３１に放出装置１５ａと対面する位置を通過させると、基板３１表面に所定膜厚の薄膜を形成することができる。
【００３０】
図２の符号３２は、放出装置１５ａと対面する位置を通過して、薄膜が形成された基板を示しており、符号３３は、真空槽１２内に搬入され、未だ、薄膜が形成されていない基板を示している。
【００３１】
薄膜が形成された基板３２と、放出装置１５ａと対面しながら薄膜が形成されている基板３１と、真空槽１２内に搬入された基板３３とが、一緒に搬出口２２側に移動し、搬入口２１から搬入された未成膜の基板３３が放出装置１５ａと対面する位置を次々に通過して複数の基板に薄膜が形成されると共に、薄膜が形成された基板３３は搬出口２２から次々に搬出される。
【００３２】
真空槽１２の内部には、放出装置１５ａから放出される材料蒸気の放出速度(＝放出量／時間)を測定するために、膜厚測定装置１７が設けられている。
膜厚測定装置１７は、薄膜成長用のサンプル板１６と、測定光を射出する送光装置７２と、サンプル板１６に照射された後の測定光を受光する受光装置７３とを有している。サンプル板１６は、例えばシリコン基板である。
【００３３】
容器本体５１ａのうち、基板の幅よりも外側に位置し、他の放出孔５２よりも基板から遠い位置の放出孔５２が測定用の放出孔５２にされており、測定用の放出孔５２に対面して測定用の放出孔５２から放出された蒸気が到達する位置を成膜場所とし、サンプル板１６の薄膜を形成する面を検出面６１とすると、サンプル板１６は成膜場所に配置されており、測定用の放出孔５２から放出された材料蒸気がサンプル板１６の検出面６１に到達し、薄膜が成長する。
【００３４】
従って、放出孔５２から放出された材料蒸気が基板３１の成膜面３８に到達するときには、放出孔５２から放出された材料蒸気はサンプル板１６の検出面６１にも到達する。
サンプル板１６が成膜場所に配置された状態では、サンプル板１６は放出装置１５ａに対して静止されており、材料蒸気は静止したサンプル板１６の検出面６１に到達する。
【００３５】
真空槽１２内に搬入された基板３１の成膜面３８に薄膜形成が開始されるときには、サンプル板１６の検出面６１への薄膜形成は、同時に開始されるか、又は、成膜面３８への形成よりも早い時刻に既に開始されており、基板３１が放出装置１５ａと対面する位置を通過して基板３１の先頭の辺の位置から後尾の辺の位置まで薄膜が形成される間、サンプル板１６の検出面６１にも薄膜が成長されている。
【００３６】
膜厚測定装置１７は、送光装置７２と受光装置７３に接続され、受光装置７３から入力される信号が示す値を演算する膜厚算出装置７４を有している。
送光装置７２と受光装置７３は、送光装置７２が射出する測定光がサンプル板１６の検出面６１に照射され、検出面６１に照射された後の測定光が受光装置７３で受光されて測定されるように配置されており、膜厚算出装置７４が受光装置７３の出力信号を演算し、サンプル板１６の検出面６１上に形成された薄膜の膜厚が算出される。
【００３７】
検出面６１上に形成される薄膜の膜厚と、成膜面３８上に形成される薄膜の膜厚の対応関係は予め測定されており、検出面６１上の薄膜の膜厚が算出される際には、成膜面３８上の薄膜の膜厚も算出される。
【００３８】
この例では、送光装置７２と受光装置７３とは、真空槽１２内部に配置され、送光装置７２の測定光射出部分と受光装置７３の測定光受光部分とが、同一のサンプル板１６に向けられている。
【００３９】
従って、送光装置７２から射出された測定光はサンプル板１６に照射され、サンプル板１６で反射され、サンプル板１６に照射された測定光は反射光として返光されており、その反射光は受光装置７３で受光される。
【００４０】
図３及び後述する図６の符号７６1は、測定光の光軸を示しており、同図符号７６2は、反射光の光軸を示している。
ここでは、測定光には偏光した光が用いられており、受光装置７３では、受光した反射光の物理特性として偏光状態が測定され、膜厚算出装置７４により、測定光の偏光状態と反射光の偏光状態とが比較され、サンプル板１６の検出面６１の薄膜の膜厚と成膜面３８の薄膜の膜厚とが求められている。
【００４１】
測定された膜厚は、真空槽１２内の圧力や、時刻などと共に、膜厚算出装置７４内部の記憶装置（不図示）に記憶される。
ただし、サンプル板１６に照射された測定光を透過させ、透過光が照射される位置に受光装置７３を配置して受光装置７３に透過光を受光させて、サンプル板１６の検出面６１上の薄膜の膜厚を測定するようにしてもよい。
【００４２】
ここでは、各放出孔５２は一の平面上に配置されており、サンプル板１６の検出面６１と、基板３１の成膜面３８とは、放出孔５２から同じ距離で配置され、検出面６１と成膜面３８とに形成される薄膜の形成条件のうち、放出孔５２との距離が等しくなるようにされている。
【００４３】
また、ここでは、サンプル板１６は、成膜対象物である基板と同じ材質の基板が用いられており、薄膜の形成条件のうち、成膜面３８への材料蒸気の付着率と、検出面６１への材料蒸気の付着率とが等しくなるようにされている。
【００４４】
従って、検出面６１に形成される薄膜の膜厚の値と、成膜面３８に検出される膜厚の値との間には一定の関係があり、検出面６１に形成される薄膜の膜厚を測定することで、サンプル板１６と一緒に成膜されている基板３１の成膜面３８に形成された薄膜の膜厚が算出される。
【００４５】
また、サンプル板１６上の薄膜の膜厚と形成時間から、成膜面３８上の薄膜の成長速度が算出され、成長速度の値が予め設定されている範囲内になるように、放出装置１５ａの材料加熱装置５６への通電量を制御することもできる。
【００４６】
一枚のサンプル板１６を放出孔５２上に配置した状態で、一乃至複数枚の基板３１の成膜面３８に薄膜を成長させると、検出面６１上の薄膜の膜厚が厚くなり、検出面６１上の薄膜の膜厚から求めた成膜面３８上の薄膜の膜厚の値の誤差が大きくなる。
【００４７】
この真空蒸着装置２ａでは、サンプル板１６は真空槽１２内に複数配置されており、成膜場所に位置するサンプル板１６を交換する交換装置１８が設けられている。
交換装置１８は、交換板８２を有しており、交換板８２には、複数のサンプル板１６が取り付けられている。
基板３１と一緒に薄膜が成長している上記サンプル板１６は、交換板８２に取り付けられた複数のサンプル板１６の一枚である。
【００４８】
交換板８２は移動装置８３に取り付けられ、移動装置８３によって交換板８２が移動されることで、成膜場所に位置し、検出面６１に薄膜が成長しているサンプル板１６を、成膜場所から、材料蒸気が到達しない場所に移動させることができるように構成されている。
【００４９】
この移動の際、薄膜が形成されたサンプル板１６が成膜場所以外の場所に移動されると共に、成膜場所以外の場所に位置する少なくとも一枚のサンプル板１６が成膜場所に移動される。
材料蒸気が放出された状態で成膜場所に移動されると、成膜場所に移動されたサンプル板１６の検出面６１には、材料蒸気が到達して薄膜の成長が開始される。
【００５０】
従って、薄膜が形成されていないサンプル板１６が成膜場所に配置されて薄膜形成が開始されると共に、基板３１の成膜面３８に薄膜成長が開始されると、サンプル板１６の検出面６１に成長する薄膜の膜厚と、基板３１の成膜面３８に成長する薄膜の膜厚との対応関係が元の状態に戻るから、サンプル板１６と一緒に薄膜が成長する基板表面の薄膜の膜厚や膜厚の成長速度は、サンプル板１６の膜厚を測定することで精度良く求めることができるようになる。
【００５１】
この実施例では、移動装置８３は、真空槽１２の天井から真空槽１２内に気密に挿通され、一端部が真空槽１２の内部に位置する回転軸８１と、回転軸８１の真空槽１２外部の端部に接続されたモータ８４とを有しており、回転軸８１は、真空槽１２の内部の真空状態を維持しながら、モータ８４によって回転されるように構成されている。
【００５２】
交換板８２は、回転軸８１の回転によって回転され、交換板８２の回転によって、薄膜が形成されたサンプル板１６と、未成膜のサンプル板１６とが回転移動し、測定用の放出孔５２と対面する位置では、薄膜が形成されたサンプル板１６が、未成膜で表面が露出したサンプル板１６に交換される。
【００５３】
次に、図１〜４を参照し、サンプル板１６に形成された薄膜を除去する工程について説明すると、膜厚測定装置１７は、サンプル板１６を加熱する薄膜除去用加熱装置９３と、サンプル板１６を冷却するための冷却装置９４とを有している。
【００５４】
交換板８２の表面のうち、サンプル板１６が設けられた面とは反対側の面を裏面とすると、真空槽１２内で交換板８２の裏面と対面する位置には、取付板９２が設けられている。
冷却装置９４は、取付板９２の内部に設けられており、薄膜除去用加熱装置９３は取付板９２に設けられている。
【００５５】
交換板８２に取り付けられたサンプル板１６が位置できる場所のうち、成膜場所とは異なる位置に加熱場所が設けられており、成膜場所と加熱場所とは異なる位置に冷却場所が設けられている。
【００５６】
ここでは、薄膜除去用加熱装置９３は、赤外線を放出するセラミックヒーターで構成されており、サンプル板１６の裏面が露出している場合には、加熱場所に位置するサンプル板１６の裏面に直接赤外線を照射するようにされ、又は、サンプル板１６の裏面に交換板８２が存する場合には、サンプル板１６の裏面に位置する交換板８２に赤外線を照射して、加熱場所に位置するサンプル板１６を直接的又は間接的に加熱するように構成されている。
【００５７】
加熱場所は真空槽１２内に配置されており、サンプル板１６は、真空雰囲気中に置かれた状態で加熱され、検出面６１に形成された薄膜の蒸発温度以上の温度に昇温すると、検出面６１表面の薄膜が蒸発する。
【００５８】
加熱場所と対面する位置には、防着容器９５が配置されており、加熱場所に配置されたサンプル板１６は、防着容器９５の開口から、防着容器９５の底面を臨むように構成されている。
【００５９】
検出面６１の表面で発生した薄膜の蒸気は、防着容器９５の内部に進入する。
防着容器９５の内部空間は、側壁の先端が底面によって閉塞されていることから、防着容器９５の内部に侵入した蒸気は、防着容器９５の側壁の表面や底面の表面に付着し、防着容器９５の外部に漏出しない。
この状態で加熱を継続し、検出面６１表面の薄膜が蒸発して除去されると、検出面６１が露出され、サンプル板１６の検出面６１のクリーニングが終了する。
【００６０】
次いで、薄膜除去用加熱装置９３によるサンプル板１６の加熱を停止させ、移動装置８３により、薄膜が除去されたサンプル板１６は加熱場所から他の場所に移動される。
加熱終了直後の状態では、薄膜が除去されたサンプル板１６は、蒸発温度以上の温度に昇温されており、真空雰囲気中に置かれているため、温度は低下しにくくなっている。
【００６１】
この実施例では、加熱場所で薄膜が除去されたサンプル板１６は、移動装置８３によって冷却場所に移動される。
取付板９２のうち、冷却場所に位置するサンプル板１６の裏面側の部分には冷却装置９４が設けられている。
【００６２】
真空槽１２には、移動軸９１が気密に挿通されており、取付板９２は、移動軸９１の真空槽１２内の一端部に取り付けられている。移動軸９１の真空槽１２外部の他端部は、真空槽１２の外部に配置されたモータ８４に取り付けられており、移動軸９１と取付板９２とは、モータ８４によって一緒に移動し、取付板９２は、取付板９２と交換板８２との間を、近接し、又は離間するように構成されている。
【００６３】
冷却装置９４は、取付板９２が交換板８２に近接したときに、冷却場所に位置するサンプル板１６の裏面に直接接触するか、又は、サンプル板１６の裏面に位置する交換板８２を介して、サンプル板１６に接触する。
【００６４】
冷却装置９４には、液体又は気体の冷却媒体が流れる流路９７が設けられている。
真空槽１２の外部には、流路９７を流れる冷却媒体を冷却する冷却媒体循環装置９８が配置されている。冷却装置９４は、液状又は気体状の冷却媒体が流れる流路であり、冷却装置９４は冷却媒体循環装置９８に接続され、冷却媒体循環装置９８から冷却された冷却媒体が供給される。
【００６５】
冷却媒体循環装置９８では、冷却媒体を室温に冷却しており、冷却媒体は、冷却装置９４内を流れてサンプル板１６の熱によって昇温された後、冷却媒体循環装置９８に戻り、再度冷却されて冷却装置９４に供給される。冷却媒体は、このように、冷却装置９４と冷却媒体循環装置９８の内部を循環する。
【００６６】
冷却装置９４と接触するサンプル板１６は、冷却装置９４内を流れる冷却媒体によって冷却され、室温程度に冷却されると、冷却装置９４はサンプル板１６と離間され、冷却されたサンプル板１６は成膜場所に移動されて、基板３１と一緒に薄膜が成長させられる。
【００６７】
このように、検出面に形成された薄膜の膜厚が増加してサンプル板１６による膜厚測定の精度が低下する前に、検出面の薄膜が除去されるため、基板３１の成膜面３８に成長する薄膜の膜厚や成膜速度は高精度に算出される。
【００６８】
この実施例では、各サンプル板１６の中心と回転軸８１の中心との間の中心間距離は等しくされており、また、隣接する二枚のサンプル板１６と回転軸８１の中心との成す中心角度も互いに等しくされている。
【００６９】
成膜場所と、加熱場所と、冷却場所には、それぞれサンプル板１６が位置しており、成膜場所からサンプル板１６を移動させると、加熱場所に位置するサンプル板１６と、冷却場所に位置するサンプル板１６とは、一緒に他の場所に移動され、成膜場所に他の場所からサンプル板１６が移動される際には、加熱場所と冷却場所にも、他の場所からサンプル板１６が移動される。
【００７０】
成膜場所と加熱場所と冷却場所のいずれかの場所に、その場所のサンプル板１６に隣接するサンプル板１６を移動させる場合は、他の場所にも、隣接するサンプル板１６が移動される。
【００７１】
この実施例では、交換板８２を回転させて、各サンプル板１６を移動させているが、この移動は、図４（ｂ）に示すように、冷却装置９４がサンプル板１６の裏面又は交換板８２に接触してサンプル板１６を冷却した状態から、移動軸９１と共に取付板９２を交換板８２から離間する方向に移動させ、図４（ａ）に示すように、冷却装置９４をサンプル板１６や交換板８２から離間させた後、回転軸８１と共に交換板８２を回転させている。
【００７２】
なお、取付板９２を交換板８２に近接する方向に移動させると、薄膜除去用加熱装置９３も交換板８２に近接し、赤外線によってサンプル板１６を加熱し易い状態になる。
このように、成膜場所で成膜され、薄膜の膜厚測定に用いられたサンプル板１６は、本発明では、薄膜を除去されて再使用されており、サンプル板１６の交換が不要であり、真空槽１２内を大気にさらす必要もない。
【００７３】
また、加熱場所で加熱され、薄膜が除去されたサンプル板１６は、冷却場所に移動されて冷却された後、成膜場所に移動されるため、加熱されたサンプル板１６の自然放熱による冷却を待つ必要はない。
【００７４】
特に、冷却装置９４によれば冷却時間を短縮することができるので、連続して複数の基板に薄膜を形成する際には、一の放出装置１５ａによって基板３１に薄膜を形成した後、同じ放出装置１５ａによって未成膜の基板３３に薄膜形成を開始する間に、サンプル板１６を交換し、未成膜のサンプル板１６に薄膜成長を開始させた後、又は、同時に基板に薄膜成長を開始させ、各基板のサンプル板１６表面に関する測定条件を同一にして測定精度を高めることができる。
【００７５】
以上説明した真空蒸着装置２ａでは、放出装置１５ａの内部に蒸着材料５５を配置して、放出装置１５ａの内部で材料蒸気を発生させたが、放出装置１５ａ以外の装置内で材料蒸気を発生させて、放出装置１５ａに導入し、放出装置１５ａから真空槽１２内に放出するようにしても良い。
【００７６】
また、上記実施例では、放出装置１５ａは細長であり、放出孔５２は細長の領域に配置されていたため、基板３１は、放出孔５２が配置された領域が伸びる方向に対して垂直方向に、放出孔５２に対面しながら移動したが、基板３１の成膜面３８よりも広い領域に放出孔５２が配置された放出装置を用いることもできる。
【００７７】
図５の符号２ｂは、本発明の第二例の真空蒸着装置を示している。この真空蒸着装置２ｂは、蒸気生成装置１４を有している。この蒸気生成装置１４の内部には、蒸発材料が配置されており、蒸気生成装置１４に設けられた材料加熱装置によって蒸発材料が加熱されると、蒸発材料から材料蒸気が生成される。
【００７８】
生成された材料蒸気は、蒸気生成装置１４と放出装置１５ｂとの間を接続する配管５８中を流れ、蒸気生成装置１４から放出装置１５ｂに供給される。
この蒸気生成装置１４は、中空の生成容器４１を有しており、供給された蒸気は生成容器４１の中空部分に充満する。
【００７９】
放出装置１５ｂは、容器本体５１ｂの一面であって基板３４の成膜面３８と対面する放出面を有しており、放出面の平面形状は、基板３４の平面形状に対して相似の関係にあり、また、放出面は、基板３４よりも大面積にされている。
【００８０】
放出面のうち、基板３４と対面する部分には放出孔５２が均等に配置され、更に、放出面の基板３４と対面する部分の外側にも、放出孔５２が配置されており、各放出孔５２は容器本体５１ｂの中空部分に接続され、中空部分に充満する材料蒸気は、各放出孔５２から真空槽１２内に放出され、放出孔５２と対面する基板３４の成膜面３８に到着して成膜面３８に薄膜を成長させる。
【００８１】
この真空蒸着装置２ｂも、第一例と同じように、容器本体５１ｂの中空部分に接続された複数の放出孔５２を有しており、それらの放出孔５２のうち、測定用の放出孔５２は、蒸気生成装置１４から容器本体５１ｂに供給される蒸気の通路である配管５８に設けられており、測定用の放出孔５２と対面する位置に、第一例の真空蒸着装置２ａの膜厚測定装置１７が設けられており、測定用の放出孔５２に対面する場所が成膜場所にされ、膜厚測定装置１７が有するサンプル板１６は、成膜場所に位置できるようにされている。
【００８２】
真空槽１２内に搬入された基板３４は放出装置１５ｂと対面する位置に配置され、放出装置１５ｂに対して静止した状態で、放出孔５２から放出された蒸気によって薄膜が形成される。
【００８３】
その薄膜形成の開始前又は開始と同時に、成膜場所には、表面に薄膜が形成されておらず、表面が露出するサンプル板１６が配置されており、サンプル板１６の検出面上では薄膜が成長しており、検出面上の薄膜の膜厚は、膜厚測定装置１７によって測定される。基板３４の成膜面３８に形成される薄膜の膜厚や成長速度は、サンプル板１６表面の薄膜の膜厚と成長時間から算出することができる。
【００８４】
上記第一例と同様に、この測定によって成膜面上の成膜速度を求め、成膜速度が所定の値になるように、放出装置１５ｂからの材料蒸気の放出量を制御することもできる。
そして、基板３４の成膜面３８に成長する薄膜の膜厚は、サンプル板１６の検出面に成長した薄膜の膜厚測定から算出され、基板３４の成膜面３８に所定膜厚の薄膜が形成されたところで、薄膜成長は終了し、薄膜形成された基板３４は、放出装置１５ｂとの対面位置から除去され、未成膜の基板が対面位置に配置される。
【００８５】
このように、放出装置１５ｂと対面する基板を交換する際には、成膜場所でも薄膜が形成されたサンプル板１６は、未成膜のサンプル板１６に交換され、サンプル板１６への薄膜形成が開始された後、又は同時に、未成膜の基板の成膜面にも薄膜形成が開始される。
【００８６】
また、上記実施例では、サンプル板１６が真空槽１２内で移動したが、本発明では真空槽１２内で静止したサンプル板１６を有する真空蒸着装置も含まれる。
【００８７】
図７に示した第三例の真空蒸着装置２ｃでは、真空槽１２内に配置された基板ホルダ３６に基板３５が装着されている。基板ホルダ３６の側方位置には、サンプル板１６(ここではサンプル板１６L、１６Rの二台)がその検出面６１を放出装置１５ｃに向けて配置されている。
【００８８】
真空槽１２内の基板ホルダ３６と対面する位置には、放出装置１５ｃが配置されている。ここでは、放出孔５２は、放出装置１５ｃの容器本体５１ｃの開口であり、放出孔５２は、真空槽１２内の基板ホルダ３６と対面する位置に配置されている。
容器本体５１ｃ内には蒸発材料５５が配置されており、材料加熱装置５６によって、蒸発材料５５が加熱され、蒸気が生成されて放出孔５２から真空槽１２内に放出される。
【００８９】
基板３５の成膜面３８付近には、基板３５を覆うように基板側シャッター５７が設けられており、サンプル板１６の検出面６１付近には、サンプル板１６の検出面６１を覆うように、サンプル板側シャッター３７が設けられている。ここでは二台のサンプル側シャッター３７L、３７Rが設けられている。
【００９０】
基板３５の成膜面３８は、放出装置１５ｃに向けられており、成膜を開始するときは、各シャッター５７、３７によって、基板３５とサンプル板１６とを覆った状態で、放出孔５２から材料蒸気を放出させる。
【００９１】
放出孔５２から安定して材料蒸気が放出されるようになった後、一台のサンプル板側シャッター３７Lと、基板側シャッター５７とを開け、真空槽１２内に材料蒸気を放出し、基板３５の成膜面３８とサンプル板１６Lの検出面６１に材料蒸気を到達させ、検出面６１上と成膜面３８上とに薄膜形成を開始する。図８では、開けられた基板側シャッター５７は図示していない。
【００９２】
この例では、送光装置７２と受光装置７３とは、真空槽１２外部に配置されており、受光装置７３の測定光受光部分とが、同一のサンプル板１６Lに向けられている。
送光装置７２から測定光をサンプル板１６Lに照射し、サンプル板１６Lで反射された反射光を受光装置７３で受光して、膜厚算出装置７４によってサンプル板１６Lの検出面６１に形成される薄膜の膜厚を測定する。反射光にはサンプル板１６Lに照射した測定光がサンプル板１６Lで反射された際の干渉の影響が物理特性として含まれている。ここでは、膜厚算出装置７４によってその干渉の影響からサンプル板１６Lの検出面６１に形成される薄膜の膜厚と成膜面３８の膜厚とが求められている。
【００９３】
上記第一、第二例と同様に、この測定によって成膜速度を求め、成膜速度が所定の値になるように、材料加熱装置５６への通電量を制御し、材料蒸気の放出量を制御することもできる。
基板３５の成膜面３８に所定膜厚の薄膜が形成された後、薄膜が形成された基板ホルダ３６上の基板３５は、未成膜の基板に交換され、薄膜形成が開始される。
【００９４】
サンプル板１６の裏面には、薄膜除去用加熱装置９３が配置されており、この基板３５の交換の間、薄膜が形成されたサンプル板１６Lのサンプル板側シャッター３７Lが閉じられ、このサンプル板１６Ｌ裏面に位置する薄膜除去用加熱装置９３Lを動作させて、そのサンプル板１６Lが加熱され、サンプル板１６Lの検出面６１に形成された薄膜が加熱され、蒸発して除去される。
【００９５】
サンプル板１６Lの検出面６１の薄膜が除去された後、交換された基板の成膜面への薄膜形成が開始されると、この真空槽１２内では、基板毎に、検出面６１が露出するサンプル板１６を用いることができる。
【００９６】
なお、サンプル板１６L、１６Rを二枚異なる位置に設け、各サンプル板１６L、１６Rの裏面位置に薄膜除去用加熱装置９３L、９３Rをそれぞれ配置し、一方のサンプル板１６Lによって検出面６１上に成長中の薄膜の膜厚測定を行う間に、薄膜が形成された他方のサンプル板１６Rの裏面に配置された薄膜除去用加熱装置９３Rによって、薄膜が形成されたサンプル板１６Rの検出面６１上の薄膜を加熱・除去することができる。
【００９７】
要するに、二枚のサンプル板１６L、１６Rを交互に使用して、基板毎に、検出面６１が露出するサンプル板１６を用いることができる。
この場合、一方のサンプル板１６Lに対して一組の送光装置７２と受光装置７３とを設け、他方のサンプル板１６Rに対しても、一組の送光装置７２と受光装置７３とを設け、各送光装置７２から、シャッター３７L、３７Rが開けられたサンプル板１６L、１６Rに測定光を照射し、反射光を受光装置７３で受光する。
【００９８】
以上は、基板１枚に対して、サンプル板を１枚用いたが、所定枚数の基板の成膜面に薄膜を形成する間、サンプル板を交換せず、１枚のサンプル板によって複数枚の基板の膜厚測定を行うようにしてもよい。
【００９９】
また、上記例では、検出面６１上の薄膜の膜厚と薄膜の成長時間から、成膜面３８上の薄膜の成膜速度を算出したが、検出面６１上の薄膜の膜厚から静止状態の成膜対象物の成膜面３８上の薄膜の膜厚を換算し、成膜面３８上の薄膜が所定膜厚になったところで、成膜を終了させ、未成膜の成膜対象物と交換するようにしても良い。
【０１００】
上記例では、送光装置７２と受光装置７３とを真空槽１２の内部に配置したが、真空槽に透光性を有する窓を設け、送光装置７２と受光装置７３とを真空槽１２の外部に配置してもよい。
【０１０１】
なお、上記実施例では、蒸発材料は有機化合物であったが、真空中での蒸発温度が低い物質であれば、本発明に用いる蒸発材料は有機化合物に限定されるものではなく、有機化合物以外の蒸発材料には、例えば、金属ＬｉやＬｉＦ等がある。
【符号の説明】
【０１０２】
２ａ、２ｂ、２ｃ……真空蒸着装置
１２……真空槽
１５ａ、１５ｂ、１５ｃ……放出装置
１６……サンプル板
５２……放出孔（測定用の放出孔）
６１……検出面
７２……送光装置
７３……受光装置
７４……膜厚算出装置
８３……移動装置
９３……薄膜除去用加熱装置
９４……冷却装置
９５……防着容器 
【図１】
2013014798.tif 000003
【図２】
2013014798.tif 000004
【図３】
2013014798.tif 000005
【図４】
2013014798.tif 000006
【図５】
2013014798.tif 000007
【図６】
2013014798.tif 000008
【図７】
2013014798.tif 000009
【図８】
2013014798.tif 000010
【図９】
2013014798.tif 000011